FR 2753210 A1 19980313 FR 9611145 A 19960912 1 2753210 L'invention concerne un enrobé bitumineux contenant des polymères et du polyéthylène, une couche de roulement et une couche de base réalisées avec un tel enrobé bitumineux, un procédé de fabrication d'un enrobé bitumineux contenant des polymères et du polyéthylene, par exemple du polyethylene de récupération, ainsi qu'un procédé de réalisation d'un revêtement routier avec un tel enrobé bitumineux. L'enrobé bitumineux, objet de la présente invention, est destiné à la réalisation de revêtements de chaussées routières et aéronautiques, de plateformes industrielles et portuaires ou de tout autre type de chaussée fortement sollicitée ou sujette à l'orniérage ou au fluage. En effet, les chaussées destinées à des trafics intenses ou à supporter de fortes charges sont très sollicitées en particulier lorsque la vitesse des véhicules est faible et la pression de leurs pneumatiques élevée. Ces chaussées doivent résister à ces sollicitations quelles que soient les conditions climatiques et notamment en présence des variations thermiques qui exercent leurs propres contraintes. Cependant, les revêtements routiers utilisés à ce jour s'ornièrent et fluent par temps chaud. Leur résistance au poinçonnement devient très faible, voire insuffisante, et le passage d'un engin lourd laisse des déformations importantes à la surface des couches de chaussée constituées avec les enrobés actuels. Inversement, lorsqu'il fait froid, les enrobés utilisés jusqu'à maintenant deviennent très rigides, fragiles, et la sollicitation de ces enrobés provoque leur fissuration et accélère leur dégradation. Une première amélioration a été obtenue en utilisant, pour la fabrication des enrobés, des liants bitumineux contenant des polymères. Ceci améliore leur 2 2753210 comportement à basse température d'utilisation, mais ne donne pas de résultat satisfaisant par temps chaud. Le but de l'invention est de remédier aux inconvénients mentionnés ci-avant. Plus particulièrement, l'enrobé bitumineux doit être formulé de manière telle que les chaussées qu'il permet de réaliser aient une bonne résistance, quel que soit le climat. Cet objectif doit être atteint dans de bonnes conditions économiques. Ainsi, l'invention a pour objet un enrobé bitumineux à chaud destiné à constituer un revêtement routier, comprenant des granulats et un liant bitumineux modifié par des polymères. Au sens de la présente invention, le terme polymères couvre les homopolymères et les copolymères ainsi que leurs mélanges. Conformément à l'invention, cet enrobé bitumineux comprend complémentairement du polyéthylène. Le polyéthylène peut être pur, c'est-à- dire venant directement de fabrication industrielle, ou de récupération, c'est-à-dire obtenu par recyclage d'objets usagés contenant ou faits en polyéthylène. Cet enrobé bitumineux peut être utilisé sur des chaussées routières, des chaussées aéronautiques, des pistes de chars et des voiries militaires, ainsi que sur des plateformes et voiries industrielles et aussi sur des voies de bus et voies de tramways sur pneumatiques. Ses principaux avantages sont, par comparaison aux enrobés à module élevé, une sensibilité réduite aux variations thermiques, une meilleure tenue à l'eau et au gel, une meilleure autoréparabilité, une meilleure résistance au poinçonnement et à 3 2753210 l'orniérage, ainsi qu'une rigidité et résistance à la fatigue supérieures. Selon différents modes de réalisation apportant chacun leurs avantages particuliers, l'enrobé bitumineux de l'invention peut également avoir l'une ou l'autre des caractéristiques suivantes, considérées isolément ou dans toutes leurs combinaisons techniquement possibles: - le polyéthylène est un polyéthylène linéaire de basse densité, - le polyéthylène est un polyéthylène linéaire de basse densité dosé entre 0,20 et 1 p.p.c., - le polymère est un polymère ou copolymère élastomérique, - le liant bitumineux modifié est un bitume pur modifié par un copolymère styrène-butadiène-styrène (SBS), - les granulats sont de granulométrie continue (cette caractéristique concerne notamment les enrobés bitumineux utilisés pour des couches de base d'une chaussée), - les granulats sont de granulométrie semi- discontinue (cette caractéristique s'applique notamment aux enrobés bitumineux utilisés pour la réalisation de couches de roulement d'une chaussée), - la granulométrie des granulats est conforme à une des gammes suivantes: 0/6, 0/8, 0/10, 0/14 et 0/20. Le but de l'invention est également atteint par une couche de base et une couche de roulement mince d'une route, réalisées avec un enrobé tel que décrit ci-avant. Plus particulièrement, les couches de base réalisées avec un enrobé selon l'invention ont une épaisseur comprise entre 6 et 16 cm environ, alors que 4 2753210 les couches de roulement ont une épaisseur comprise entre 2 cm et 8 cm environ. Le but de l'invention est atteint par ailleurs par un procédé de fabrication d'un enrobé bitumineux à chaud tel que défini plus haut et qui est destiné à constituer un revêtement routier. Le procédé comprend les étapes de porter les granulats à la température d'enrobage, de porter le liant bitumineux contenant le ou les polymères à la température d'enrobage et de malaxer les granulats et le liant bitumineux en vue de produire l'enrobé bitumineux. Conformément à l'invention, du polyéthylène est introduit directement dans le malaxeur. Selon des modes de réalisation avantageux, le procédé selon l'invention peut être mis en oeuvre en introduisant le polyéthylène dans le malaxeur en sacs thermofusibles (cette étape s'applique plus particulièrement aux centrales d'enrobage discontinues) ou bien - au moyen d'une vis doseuse adaptée au malaxeur (cette étape s'applique particulièrement aux centrales d'enrobage continues). La température d'enrobage est avantageusement comprise entre 150 C et 190 C. Le but de l'invention est aussi atteint par un procédé de réalisation d'un revêtement routier avec un enrobé bitumineux tel que défini plus haut ou obtenu par la mise en oeuvre d'un procédé de fabrication tel que défini ci-avant, l'enrobé bitumineux étant compacté au moyen d'un finisseur à pneus ou à cylindres vibrants. D'autres caractéristiques et avantages de l'invention ressortiront à la lecture de deux exemples de réalisation non-limitatifs décrits ci-après. Exemple 1: 2753210 L'enrobé bitumineux selon l'invention est fabriqué dans une centrale d'enrobage discontinue. Après avoir introduit dans le malaxeur des granulats de granulométrie continue de granulométrie 0/14 en vue de la fabrication d'un enrobé bitumineux destiné à une couche de base d'une épaisseur de 12 cm, on introduit un liant constitué d'un bitume pur de pénétration comprise entre 16 et 50, mesurée selon la norme NFT 66-004, et modifié par un copolymère SBS à raison de 2 à 6% par rapport au poids du bitume et dont le module de richesse est compris entre 3,0 et 3,8. On porte les granulats et le liant bitumineux à la température d'enrobage, comprise entre 150 et 190 C. Lorsque cette température est atteinte, on introduit un polyéthylène prépesé, c'est-à-dire conditionné en sacs thermofusibles, directement dans le malaxeur. Ce polyéthylène est un polymère linéaire de basse densité et est dosé entre 0,20 et 1 p.p.c. EXEMPLE 2: Pour la réalisation d'une couche de roulement, dont l'épaisseur est de 4 cm, on utilise des granulats à granulométrie semi-discontinue de la gamme 0/10. On introduit de tels granulats dans une centrale d'enrobage continu, et y introduit également un liant constitué d'un bitume pur de pénétration comprise entre 16 et 50, mesurée selon la norme NFT 66-004, et modifié par un copolymère SBS à raison de 2 à 6%. Le module de richesse de ce liant est compris entre 3,0 et 3,8. Ensuite, on porte les granulats et le liant à la température d'enrobage, comprise entre 150 et 1900 C. Pendant le malaxage, on introduit du polyéthylène dans le malaxeur au moyen d'une vis doseuse. Le dosage du polyéthylène est compris entre 0,20 et 1 p.p.c. 6 2753210 L'enrobé bitumineux, obtenu suivant l'un ou l'autre de ces deux exemples de réalisation, est chargé dans des camions. Sur le chantier, l'enrobé bitumineux est répandu sur la chaussée au moyen d'un finisseur classique, et compacté par un compacteur à pneus et un compacteur à cylindres vibrants. Les caractéristiques techniques de l'enrobé bitumineux ainsi obtenu sont telles que, lorsque la température de l'enrobé dépasse 500C, le polyéthylène linéaire de basse densité maintient une rigidité supérieure à celle obtenue jusqu'à maintenant. Le copolymère SBS assure une meilleure élasticité et autoréparabilité, et le fluage diminue également. Il s'ensuit un comportement au poinçonnement et à l'orniérage nettement meilleur par rapport au comportement des produits obtenus jusqu'à maintenant. Lorsque la température de l'enrobé descend en dessous de -10 C, le copolymère SBS et le polyéthylène linéaire de basse densité améliorent l'élasticité et permettent une déformabilité nettement plus importante que celle des enrobés utilisés jusqu'à maintenant. Il s'ensuit que les enrobés bitumineux de l'invention se fissurent nettement moins que les enrobés utilisés jusqu'à maintenant. A titre d'exemple, et pour une compacité de 96,5%, un enrobé bitumineux selon l'invention présente les caractéristiques suivantes: - déformation e6 à 10 C, 25 Hertz: environ Am - module de rigidité: = à - 10 C, 10 Hz: environ 25.000 MPa = à + 40 C, 10 Hz: environ 5.500 MPa 7 2753210 REVENDICATIONS 1. Enrobé bitumineux à chaud destiné à constituer un revêtement routier, comprenant des granulats et un liant bitumineux modifié par des polymères, caractérisé en ce qu'il comprend complémentairement du polyéthylène. 2. Enrobé selon la revendication 1, caractérisé en ce que le polyéthylène est un polyéthylène linéaire de basse densité. 3. Enrobé selon la revendication 1 ou 2, caractérisé en ce que les polymères sont des polymères ou copolymères élastomériques. 4. Enrobé selon la revendication 3, caractérisé en ce que le liant bitumineux est un bitume pur modifié par un copolymère de styrènebutadiène-styrène et en ce que le polyéthylène linéaire de basse densité est dosé entre 0,20 et 1 p.p.c. 5. Enrobé selon l'une des revendications 1 à 4, caractérisé en ce que les granulats sont de granulométrie continue, en ce que le liant bitumineux comprend un copolymère styrène- butadiène-styrène à raison de 2 à 6% et en ce que le polyéthylène linéaire de basse densité est dosé entre 0,20 et 1 p.p.c. 6. Enrobé selon l'une des revendications 1 à 4, caractérisé en ce que les granulats sont de granulométrie semi-discontinue, en ce que le liant bitumineux comprend un copolymère styrène-butadiène- styrène à raison de 2 à 6% et en ce que le polyéthylène linéaire de basse densité est dosé entre 0,2 et 1 p.p.c. 7. Enrobé selon la revendication 5 ou 6, caractérisé en ce que la granulométrie des granulats est dans une des gammes suivantes: 0/6, 0/8, 0/10, 0/14 et 0/20. 8 2753210 8. Couche de roulement mince d'une route, caractérisée en ce qu'elle est réalisée avec un enrobé selon la revendication 6 ou 7, l'épaisseur de la couche étant comprise entre 2 cm et 8 cm. 9. Couche de base d'une route, caractérisée en ce qu'elle est réalisée avec un enrobé selon la revendication 5 ou 7, l'épaisseur de la couche étant comprise entre 6 cm et 16 cm. 10. Procédé de fabrication d'un enrobé bitumineux à chaud destiné à constituer un revêtement routier et comprenant des granulats et un liant bitumineux modifié par des polymères, le procédé comprenant les étapes de porter les granulats à la température d'enrobage, de porter le liant bitumineux contenant le ou les polymères à la température d'enrobage et de malaxer les granulats et le liant bitumineux en vue de produire l'enrobé bitumineux, caractérisé en ce qu'un polyéthylène est introduit directement dans le malaxeur. 11. Procédé selon la revendication 10, mis en oeuvre dans une centrale de fabrication discontinue, caractérisé en ce que le polyéthylène est introduit dans le malaxeur en sacs thermofusibles. 12. Procédé selon la revendication 10, mis en oeuvre dans une centrale de fabrication continue, caractérisé en ce que le polyéthylène est introduit dans le malaxeur au moyen d'une vis doseuse adaptée au malaxeur. 13. Procédé selon l'une des revendications 10 à 12, caractérisé en ce que la température d'enrobage est comprise entre 150 C et 190 C. 14. Procédé de réalisation d'un revêtement routier avec un enrobé bitumineux selon l'une des revendications 1 à 7, ou obtenu par la mise en oeuvre d'un procédé de fabrication selon l'une des 9 2753210 revendications 10 à 13, caractérisé en ce que l'enrobé bitumineux, après application, est compacté au moyen d'un compacteur à pneus et un compacteur à cylindres vibrants.